aブロックトポリイソシアネートと、bポリイソシアネート反応性基を有するポリマーと、c酸化状態が少なくとも4であるモリブデン及び/又はタングステンの有機化合物及び/又は無機化合物を1つ以上と、d水及び/又は有機溶剤又は混合溶剤と、e所望により更に添加物及び助剤とを含み、abの量が20~899重量部、cが001~5重量部、dが10~70重量部、及びeが0~10重量部であって、成分a~eの合計が100重量部である、ポリウレタンベースの一成分焼付系。請求項1に記載の焼付系を調製する方法であって、成分d中に分散又は溶解させる前に成分cを成分a及び/又はb中に導入することを特徴とする方法。請求項1に記載の焼付系を調製する方法であって、成分d中に成分a及び/又はbを分散又は溶解させる前に成分cを成分d中に導入することを特徴とする方法。請求項1に記載の水性又は水分散性系を調製する方法であって、分散媒としての水を加える前に成分a、b、d及び/又はeの1つ以上に成分cを加えることを特徴とする方法。塗料、インキ又は接着剤を調製するための請求項1に記載の焼付系の使用。請求項1に記載の焼付系から得られる皮膜で被覆された基材。従って、本発明の目的は、低い焼付け温度で、また様々なブロック剤と樹脂と親水化剤とを用いて効果的である、総合的な用途に適した触媒を見出すことである。同時に、生態学的な面も考慮に入れるべきである。前記目的は、ある種のモリブデン及び/又はタングステン化合物をベースとする本発明の触媒によって達成される。ブロックトポリイソシアネート及び一成分焼付系を触媒するためにモリブデン化合物及び/又はタングステン化合物を使用することは、これまでのところ知られていなかった。触媒として使用するのに特に適したものは、高い酸化状態にあるモリブデン及び/又はタングステンの化合物である。例えば酸化状態が6であるモリブデンの化合物例えばモリブデン酸リチウム及びモリブデン酸ナトリウム等;ポリウレタンフォームの調製についてはUSA2916464を、また他にSaunders/FrischHighPolymersVolXVI1962p169も参照されたいは、ブロック化されていないイソシアネートとアルコールとの反応を触媒するために使用されていた。したがって従来技術では、例えばモリブデン化合物の存在下でのブロックトイソシアネートとポリオールとの反応の促進は示唆されていなかった。ブロックトイソシアネートをベースとする1K系において本発明の触媒を使用することにより、使用するブロック剤によっては、焼付け温度を約20°C下げることが可能であることが分かった。したがって、約130°Cという低い焼付け温度を達成することが可能である。しかし本発明の触媒は、以下の実施例に示すように、例えば120°Cという低い温度でも十分に活性がある。本発明は、ポリウレタンベースの一成分焼付系であって、酸化状態が少なくとも4であるモリブデン及び/又はタングステンの有機化合物及び/又は無機化合物を1つ以上含むことを特徴とする焼付系を提供する。これらの一成分系は、aブロックトポリイソシアネートと、bポリイソシアネート反応性基を有するポリマーと、c酸化状態が少なくとも4であるモリブデン及び/又はタングステンの有機化合物及び/又は無機化合物を1つ以上と、d水及び/又は有機溶剤又は混合溶剤と、e所望により更に添加物及び助剤と、を含み、abの量が20~899重量部、cが001~5重量部、dが10~70重量部、ならびにeが0~10重量部であって、成分a~eの合計が100重量部であることを特徴とする。また本発明は、一般的組成物a~eからなる一成分形焼付系を製造するための方法も提供する。本発明はさらに、塗料、インキ、及び接着剤やエラストマー等他の焼付系を調製するための本発明の一成分焼付系の使用を提供し、またそれらから作製された皮膜を提供する。本発明の1K焼付系は、架橋剤成分としてブロックトポリイソシアネートa、例えば所望の有機ポリイソシアネートAを所望のブロック剤B及び所望によりさらなる合成成分Cと従来方法により反応させることで得られるようなもの等を含む。ブロックトポリイソシアネートaを調製するのに適したポリイソシアネートAは、活性水素を含む化合物を架橋させるための従来のポリウレタン系から既知である所望の有機ポリイソシアネート少なくとも2つのイソシアネート基を有する脂肪族ポリイソシアネート、脂環式ポリイソシアネート、芳香族ポリイソシアネート及び複素環式ポリイソシアネートを含む、ならびにこれらの混合物である。適当なポリイソシアネートAの典型的な例は、ジ又はトリイソシアネート等の脂肪族イソシアネート例えばブタンジイソシアネートBDI、ペンタンジイソシアネート、ヘキサンジイソシアネートHDI、4イソシアネートメチル18オクタンジイソシアネートトリイソシアナトノナン、TIN、又は44メチレンビスシクロヘキシルイソシアネートDesmodur登録商標Wバイエル社、レーバークーゼン、355トリメチル1イソシアナト3イソシアナトメチルシクロヘキサンIPDI及びωωジイソシアナト13ジメチルシクロヘキサンH6XDI等の環式系が挙げられる。芳香族ポリイソシアネートの例としては、15ナフタレンジイソシアネート、ジイソシアナトジフェニルメタンMDI又は粗MDI、ジイソシアナトメチルベンゼンTDI、特に24及び26異性体、及びこれら2つの異性体の工業用混合物、及び13ビスイソシアナトメチルベンゼンXDIが挙げられる。同様に非常に適した化合物として、イソシアネート基を介してジ又はトリイソシアネートをそれら自身と反応させることにより得られるポリイソシアネート、例えばウレトジオンやカルボジイミド化合物等、またはイソシアヌレートやイミノオキサジアジンジオン3つのイソシアネート基の反応により形成される等がある。他の適したポリイソシアネートには、ビウレット、アロファネート及びアシルウレア構造要素を有するオリゴマーポリイソシアネート、及び上記ポリイソシアネートの所望の混合物も含まれる。また、上記構造単位を有するポリイソシアネートの混合物及び/又はモノマーイソシアネートと変性ポリイソシアネートとの混合物を使用することもできる。また、このように変性ポリイソシアネートは、他のイソシアネート反応性基と比例的に予備重合させることもできる。比例的変性ポリイソシアネートは非常に好ましい。同様に非常に適しているのは、1分子あたり平均して1個を超えるイソシアネート基を含むポリイソシアネートプレポリマーである。これらは、モル過剰の例えば上記ジ、トリ又はポリイソシアネート及び変性ポリイソシアネートのうちの1つと、1分子あたり少なくとも2個の活性水素原子を例えばヒドロキシ基として有する有機物質との予備反応により得られる。これらは同様に、次の節で説明するように、比例的に予め重合させることができる。さらに、ジイソシアネート好ましくはIPDI又はTDIを過剰に使用して、分子量範囲62~300の単純な多価アルコール特にトリメチロールプロパン又はグリセロールと反応させて得られるようなウレタン基を含む低分子量ポリイソシアネートも好適である。好適なポリイソシアネートAとして、さらに、末端イソシアネート基を含む既知のプレポリマー[特に上記の単純なポリイソシアネート特にジイソシアネートを少なくとも2つのイソシアネート反応性官能基を有する不足定量の有機化合物と反応させることにより得られるようなもの]が含まれる。これらの既知プレポリマーにおいて、NCO反応性水素原子に対するイソシアネート基の比は1051~101、好ましくは111~31であるここで水素原子は好ましくはヒドロキシル基から生ずるものである。あるいは、NCOプレポリマーの調製で使用される出発物質の特性及び割合は、NCOプレポリマーが好ましくは平均NCO官能価2~3であり且つ数平均モル質量500~10000、好ましくは800~4000となるように、好適に選択される。好適なポリイソシアネートAは、ウレトジオン、イソシアヌレート、イミノオキサジアジンジオン、アシルウレア、ウレタン、ビウレット又はアロファネート構造を含むポリイソシアネートであり、好ましいのは、16ヘキサメチレンジイソシアネート、355トリメチル1イソシアナト3イソシアナトメチルシクロヘキサンIPDI、ωωジイソシアナト13ジメチルシクロヘキサンH6XDI、及び44メチレンビスシクロヘキシルイソシアネートDesmodur登録商標Wバイエル社、レーバークーゼンをベースとしたこれらのポリイソシアネートである。さらに、本発明においてポリイソシアネートAとして好適なものには、遊離イソシアネート基を含むこれらのポリウレタン、ポリエステル及び/又はポリアクリレートベースのポリマーがある。また適当な場合は、それらの混合物この場合は遊離イソシアネート基のうちの一部のみをブロック剤と反応させ、残りは過剰量のヒドロキシル含有ポリエステル、ポリウレタン及び/又はポリアクリレートと反応させるもある。また適当な場合は、これらの混合物であって、遊離ヒドロキシル基を含み且つ追加成分を加えないで適当な焼付け温度にまで加熱するとイソシアネート基と反応することができる基を架橋するポリマー自己架橋型一成分焼付系を形成するような上記混合物がある。上記ポリイソシアネートは全て、塗料、インキ及び他の調製物を調製するために、これらの所望の混合物、又はメラミン樹脂などの他の架橋剤との所望の混合物として使用することもできる。好適なブロック剤Bとしては、NH又はOH官能性化合物が挙げられる。これらは、イソシアネートとの反応により消費され、適当な温度では、さらなるNH又はOH官能性化合物との架橋反応を可能にする。適当なブロック剤の例には、ジメチルピラゾール、ジイソプロピルアミン、tertブチルベンジルアミン、ブタノンオキシム、εカプロラクタム、エトキシエタノール、イソプロポキシエタノール、及びカルビトール等の他のアルコールがある。また、例えばジブチルアミン等の第2級アミン、例えばシクロヘキサノンオキシムやアセトンオキシム等の他のオキシムを用いることも可能である。原則的に好適なブロック剤の概説は、例えばWicksetalinProgressinOrganicCoatings19753pp737919819pp328及び199936pp148172に掲載されている。35ジメチルピラゾール、ジイソプロピルアミン、tertブチルベンジルアミン、ブタノンオキシム及びエトキシエタノールを使用することが好ましい。ブロック剤に対するイソシアネート基の比は通常11であるが、051~21の値で調節することもできる。好ましくは091~111、特に好ましくは0951~11の比である。ブロックトポリイソシアネートaは、従来方法により調製することができる。例えば、1以上のポリイソシアネートをまず導入し、例えば約10分間かけて攪拌しながらブロック剤をその中に計量して入れることができる。遊離イソシアネートが検出できなくなるまで攪拌を続ける。また、1以上のポリイソシアネートを2以上のブロック剤適当であれば本発明のブロック剤でないものも含むの混合物でブロック化することも可能である。もちろん、ブロックトポリイソシアネートは、溶剤中で調製することもできる。これらの溶剤は、後続の調製行程において蒸留して除去することもできるし、また製品中に残すこともできる。本発明で使用されるブロックトポリイソシアネートaを調製するための他の可能な方法としては、従来方法に従って、イオン的に、非イオン的に、又はその両方によりこれらを親水化し、そして水を加えた後、これを水中に溶解又は分散させる方法がある。ポリイソシアネートを調製する際には、触媒、補助溶剤及び他の助剤や添加物を使用することも可能である。水性一成分形焼付系の調製は、ブロック化されていない又は部分的にのみブロック化されたポリイソシアネートを、ポリエステル、ポリアクリレート、親水性基を含むポリアクリレート変性ポリエステル及びポリウレタン変性ポリエステルと混合した後、分散液へと変換させるようにして行うこともできる。好適な他の合成成分Cとしては、イオン性又は潜在イオン性化合物C1及び/又は非イオン性親水化剤として化合物C2が含まれる。イオン性又は潜在イオン性化合物C1の例としては、モノ及びジヒドロキシカルボン酸、モノ及びジアミノカルボン酸、モノ及びジヒドロキシスルホン酸、モノ及びジアミノスルホン酸、モノ及びジヒドロキシホスホン酸、及び/又はモノ及びジアミノホスホン酸、並びにこれらの塩、例えばジメチロールプロピオン酸、ヒドロキシピバル酸、N2アミノエチルβアラニン、22アミノエチルアミノエタンスルホン酸、エチレンジアミンプロピル又はブチルスルホン酸、12又は13プロピレンジアミンβエチルスルホン酸、リシン、35ジアミノ安息香酸、EPA0916647の実施例1に記載の親水化剤及びそのアルカリ金属塩及び/又はアンモニウム塩;親水性合成成分として、重亜硫酸ナトリウムと2ブテン14ジオールとの付加物、ポリエーテルスルホネート、2ブタンジオールとNaHSO3とのプロポキシ化付加物例えばDEA24464405~9頁、化学式I~III、更に、陽イオン基への変換が可能である単位、例えばNメチルジエタノールアミンがある。好適なイオン性又は潜在イオン性化合物C1としては、カルボキシまたはカルボキシレート及び/又はスルホネート基及び/又はアンモニウム基を含むものがある。特に好適なイオン性化合物は、イオン性又は潜在イオン性基としてカルボキシル基及び/又はスルホネート基を含むもの、例えばN2アミノエチルβアラニン、22アミノエチルアミノエタンスルホン酸の塩や、EPA0916647の実施例1に記載の親水化剤の塩、ならびにジメチルプロピオン酸の塩等である。また、合成成分C3として、以下に化合物bとして記載するものを使用することも可能である。上記成分C1、C2及びC3の中に含まれるヒドロキシル成分は、二重結合例えば長鎖脂肪族カルボン酸又は脂肪族アルコールから生ずるものを含むことができる。オレフィン二重結合を用いた官能化は、例えばアリル基の導入又はアクリル酸又はメタクリル酸の導入、及びこれらのエステルの導入によっても可能である。これは、空中酸素の存在下で乾燥剤Co3を用いた後続の酸化架橋行程で、またはさらなる架橋のためのUV照射によって、これらの物質を利用する可能性が生じる。成分a~eの相互作用及び/又は反応を介して、水中へ及び/又は水を用いて分散させた後、本質において水性1KPUコーティング系であるいわゆるPU分散液が得られる。これらのPU分散液は更に、非イオン的に親水化する化合物C2例えば少なくとも1つのヒドロキシ基又はアミノ基を有するポリオキシアルキレンエーテル等を含み得る。これらのポリエーテルは、エチレンオキシド由来の単位を30wt~100wtの割合で含む。好適なものとしては、官能価が1~3である線状構造のポリエステルだけでなく、以下の一般式VIで表わされる化合物も含まれる。[式中R1及びR2は、互いに独立してそれぞれ1~18個の炭素原子酸素原子及び/又は窒素原子により中断されていても良いを有する二価の脂肪族基、脂環式基、又は芳香族基であり、R3は、末端がヒドロキシではないポリエステル、又は好ましくはポリエーテルである。特に好ましいR3は、アルコキシ末端ポリエチレンオキシド基である。]さらなる合成成分C2として使用される非イオン的に親水化する化合物には、例えば、一価であり、かつ1分子あたり平均で5~70個、好ましくは7~55個のエチレンオキシド単位を含むポリアルキレンオキシドポリエーテルアルコールも含まれる。これらのアルコールには、適当なスターター分子をアルコキシル化することによって、従来方法により得ることができるものがある例えばUllmannsEncyclopaediedertechnischenChemie第4版第19巻VerlagChemieWeinheimpp3138に記載。適当なスターター分子の例としては、メタノール、エタノール、nプロパノール、イソプロパノール、nブタノール、イソブタノール、secブタノール、異性体ペンタノール、異性体ヘキサノール、異性体オクタノール、異性体ノナノール、nデカノール、nドデカノール、nテトラデカノール、nヘキサデカノール、nオクタデカノール、シクロヘキサノール、異性体メチルシクロヘキサノール又はヒドロキシメチルシクロヘキサン、3エチル3ヒドロキシメチルオキセタン、又はテトラヒドロフルフリルアルコール等の飽和一価アルコール、例えばジエチレングリコールモノブチルエーテル等のジエチレングリコールモノアルキルエーテル、アリルアルコール、11ジメチルアリルアルコール又はオレイルアルコール等の不飽和アルコール、フェノール、異性体クレゾール又はメトキシフェノール等の芳香族アルコール、ベンジルアルコール、アニシルアルコール又はシンナミルアルコール等の芳香脂肪族アルコール、ジメチルアミン、ジエチルアミン、ジプロピルアミン、ジイソプロピルアミン、ジブチルアミン、ビス2エチルヘキシルアミン、nメチル及びnエチルシクロヘキシルアミン又はジシクロヘキシルアミン等の第二級モノアミン、及びモルホリン、ピロリジン、ピペリジン、又は1Hピラゾール等の複素環式第二級アミンが挙げられる。好適なスターター分子は飽和一価アルコールであり、またジエチレングリコールモノアルキルエーテルでもある。ジエチレングリコールモノブチル又はメチルエーテルをスターター分子として使用することが特に好ましい。アルコキシル化反応に適したアルキレンオキシドは特にエチレンオキシド及びプロピレンオキシドである。これらはアルコキシル化反応においてどの順序で用いても良いし、あるいは混合物として用いても良い。ポリアルキレンオキシドポリエーテルアルコールは、純粋ポリエチレンオキシドポリエーテルであるか、又は、そのアルキレンオキシド単位の少なくとも30モル、好ましくは少なくとも40モルがエチレンオキシド単位からなる、混合ポリアルキレンオキシドポリエーテルである。好適な非イオン性化合物は、少なくとも40モルのエチレンオキシド単位を含み、かつ60モル以下のプロピレンオキシド単位を含む一官能価の混合ポリアルキレンオキシドポリエーテルである。また本発明のPU分散液は、イオン性および非イオン性の親水化剤の組合せを用いて親水化することもできる。あるいは、陽イオン性親水化剤を用いることも可能である。前者の場合は、陽イオン性親水化剤と非イオン性親水化剤との組み合わせを用いることが好ましい。ポリイソシアネートは、先に述べたように、自己架橋ポリマーか、またはポリイソシアネート反応性基を含む所望の化合物bの架橋剤である。上記タイプbの好適な化合物混合物としても使用することもできるには、以下のものが含まれる。ポリヒドロキシポリエステル、ポリヒドロキシポリエーテル又はヒドロキシ含有付加重合体例えば自体既知のポリヒドロキシポリアクリレートが挙げられる。これらの化合物は一般には、100形態の生成物を基準にしてヒドロキシルの数が20~200、好ましくは50~130である。ポリヒドロキシルポリアクリレートは、スチレンとアクリル酸及び/又はメタクリル酸の単純エステルとの一般的な共重合体である。ここで、ヒドロキシル基を導入するために、例えばこれらの酸の2ヒドロキシエチル、2ヒドロキシプロピル、2、3又は4ヒドロキシブチルエステル等のヒドロキシアルキルエステルを更に使用する。好適なポリエーテルポリオールは、好適な二価~三価のスターター分子例えば水、エチレングリコール、プロパンジオール、トリメチロールプロパン、グリセロール及び/又はペンタエリスリトールのポリウレタン化学で自体既知のエトキシル化生成物及び/又はプロポキシル化生成物である。好適なポリエステルポリオールの例には、特に、ポリウレタン化学において自体既知の例えばアルカンポリオール等の多価アルコールの反応生成物がある。このタイプは、過剰量のポリカルボン酸及び/又はポリカルボン酸無水物特にジカルボン酸及び/又はジカルボン酸無水物との反応生成物が適切な例である。好適なポリカルボン酸およびポリカルボン酸無水物の例には、アジピン酸、フタル酸、イソフタル酸、無水フタル酸、テトラヒドロフタル酸無水物、ヘキサヒドロフタル酸無水物、マレイン酸、無水マレイン酸、これらとシクロペンタジエンとのディールスアルダー付加物、フマル酸、又は二量体及び/又は三量体の脂肪酸がある。ポリエステルポリオールの調製において、例示した多価アルコールの所望の混合物、又は例示した酸及び酸無水物の所望の混合物を使用することはもちろん可能である。ポリエステルポリオールは、例えばHoubenWeylMethodenderorganischenChemievolumeXIV/2GThiemeVerlag19631~47頁に記載されたような既知の方法によって調製される。必要な場合、これらのポリヒドロキシル化合物の親水性修飾は、例えばEPA0157291やEPA0427028に開示されているような従来法に従って行われる。また、これらのポリオールの混合物あるいは他の組合せ、ポリアクリレート変性及び/又はポリウレタン変性ポリエステルを使用することもできる。また、本発明の一成分系において好適なポリオール成分bには、エステル基を含まない2価~6価アルコール及び/又はこれらの混合物が含まれる。典型的な例としては、エタン12ジオール、プロパン12及び13ジオール、ブタン14、12又は23ジオール、ヘキサン16ジオール、14ジヒドロキシシクロヘキサン、グリセロール、トリメチロールエタン、トリメチロールプロパン、ペンタエリトリトール及びソルビトールが挙げられる。また、イオン基又はイオン基への変換が可能な基を有するアルコールを使用することももちろん可能である。例えば14又は13ブタンジオール、16ヘキサンジオール及び/又はトリメチロールプロパンが好ましい。また、本発明の一成分焼付系の調製において、成分bとしてエタノールアミン及びその誘導体等のアミノ基を含む化合物を使用することも可能である。ヘキサメチレンジアミン、エチレンジアミン、イソホロンジアミン又はヒドラジン等のジアミン及び/又はその誘導体も使用することができる。ブロックトイソシアネートに対して反応性である基のブロックトイソシアネートに対する比は広範囲に渡って変化し得るが、一般的には051~21である。11又は151の比で作業するのが好ましい。本発明の一成分形焼付けエナメルは、架橋反応を促進するための触媒cとして有機及び/又は無機モリブデン化合物を含む。好適なモリブデン化合物及び/又はタングステン化合物として、酸化状態が4以上、例えば5及び6である、モリブデン及び/又はタングステンの全ての既知化合物が挙げられる。これらは、触媒作用のためには、一成分焼付系中に可溶性であっても、部分的に可溶性であっても、あるいは不溶性であってもよい。これらは有機化合物であっても無機化合物であってもよい。また、異なるモリブデン化合物及び/又はタングステン化合物の混合物を用いることも可能であるし、また、これらのモリブデン化合物及び/又はタングステン化合物と他の触媒アミン及び/又は錫化合物又はビスマス化合物等との混合物を使用することも可能である。本発明に従って使用することができるモリブデン及び/又はタングステンの化合物の例は、モリブデン酸アンモニウム、モリブデン酸リチウム、モリブデン酸ナトリウム、モリブデン酸カリウム、モリブデン酸ルビジウム、モリブデン酸セシウム、パラモリブデン酸アンモニウムNH46Mo7O244H2O、モリブデニルビスアセチルアセトネートMoO2C5H7O52、二酸化モリブデンテトラメチルヘプタジオネートMoO2TMHD2、12、13又は14ジオール例えばエチレングリコール、プロピレングリコール又は14ブタンジオール等から形成されるモリブデンアルコキシド、モリブデン酸、酸化モリブデン、モリブデン酸テトラエチルアンモニウム、タングステン酸ナトリウム、モリブデン酸マグネシウム、モリブデン酸カルシウム、タングステン酸、タングステン酸リチウム及びリンタングステン酸からなる群より選択することができる。本発明において、酸化状態が6であるモリブデン及び/又はタングステンの化合物が好ましい。従って、モリブデン酸及び/又はタングステン酸の誘導体が好ましい。これらは例えば、モリブデン酸アンモニウム、モリブデン酸リチウム、モリブデン酸ナトリウム、モリブデン酸カリウム、モリブデン酸ルビジウム、モリブデン酸セシウム、パラモリブデン酸アンモニウムNH46Mo7O244H2O、モリブデニルビスアセチルアセトネートMoO2C5H7O52、二酸化モリブデンテトラメチルヘプタジオネートMoO2TMHD2、12、13又は14ジオール例えばエチレングリコール、プロピレングリコール又は14ブタンジオール等から形成されるモリブデンアルコキシド、モリブデン酸、酸化モリブデン、モリブデン酸テトラエチルアンモニウム及びタングステン酸ナトリウムからなる群より選択される化合物である。これらは特に、モリブデン酸アンモニウム、モリブデン酸リチウム、モリブデン酸ナトリウム、モリブデン酸カリウム、タングステン酸アンモニウム、タングステン酸リチウム、タングステン酸ナトリウム、タングステン酸カリウム、パラモリブデン酸アンモニウムNH46Mo7O244H2O、モリブデニルビスアセチルアセトネートMoO2C5H7O52、モリブデンビステトラメチルヘプタジオネートMoO2TMHD2、12、13又は14ジオール例えばエチレングリコール、プロピレングリコール又は14ブタンジオール等のモリブデンアルコキシド及びモリブデン酸である。上記化合物以外に、アルコール、フェノール、糖、有機酸、ポリエーテル等との錯体を含み得る。モリブデン酸リチウム及びモリブデン酸ナトリウムが特に好ましい。モリブデン化合物及び/又はタングステン化合物は、成分a、b及びeの合計を基準として001~5wt、好ましくは01~2wt、特に好ましくは02~1wtの量で添加される。この添加は、成分a、b、d又はeのいずれかに、またはこれらの混合物に、調製中又は調製後に、それぞれの成分又は完成したコーティング材料に行うことができる。好ましいのは、調製中に、成分a又はbに若しくはこれらの混合物に添加することである。水性系において、特に好ましくは分散水を加える前に、本発明のモリブデン化合物及び/又はタングステン化合物を各成分に添加する。本発明のモリブデン化合物及び/又はタングステン化合物は、細粒化した固体として、所望の液体中の懸濁液として、または溶液として、加えることができる。本発明の一成分形焼付系は、溶剤dとして水及び/又は有機溶剤若しくはこれらの混合物を含む。有機溶剤としては、全ての既知の溶剤を使用することができる。塗料工業で使用される溶剤、例えばキシレン、酢酸ブチル、酢酸エチル、酢酸ブチルグリコール、酢酸メトキシプロピル、炭化水素ExxsonChemicals製、Solvesso100登録商標、Nメチルピロリドンが好ましい。ブロックトポリイソシアネートa及びポリオールb以外に、通例の添加物及び他の助剤e例えば、顔料、充填剤、レベリング剤、消泡剤、触媒、及び所望により、c以外の触媒も、調製物に加えることが可能である。塗料、インキ及び他の調合物は、従来方法によって、本発明の一成分形焼付系から調製される。選択した調製方法にかかわらず、本発明の一成分形焼付系は、以下の量で上記の個々の成分a~eを含む。個々の成分a~eの合計を100重量部とすると、abの量は20~899重量部、cは001~5重量部、dの量は10~75重量部、及びeの量は0~10重量部である。本発明の一成分焼付系は、好ましくは以下の量で上記の個々の成分a~eを含む。これらの成分は合計で100重量部とすると、abの量は30~699重量部、cは001~2重量部、dの量は30~70重量部、及びeは0~8重量部である。本発明の一成分焼付系は、例えば工業用被膜用焼付けエナメルを調製するため、及び乗用車の塗装仕上げにおいて、使用される。これらの焼付けエナメルは、例えば下塗り、中塗り、及びトップコート材料であってもよい。焼付けエナメルは、顔料を含んでもよいし、また純粋なトップコート材料であってもよい。このために、本発明のコーティング組成物は、ナイフ塗布、浸漬、スプレー塗布圧縮空気スプレーやエアレススプレーなどによって、また、例えば静電塗布、高速回転ベルによる塗布によっても塗布することができる。乾燥塗膜コートの厚みは例えば10~120μmである。乾燥塗膜は、90~160°C、好ましくは110~140°C、特に好ましくは120~130°Cの範囲の温度で焼き付けることにより硬化させる。本発明の一成分形焼付系をベースとした調合物から得られるコーティングで被覆した基材も同様に、本発明により提供される。本発明およびその好ましい実施態様は以下のとおりである。aブロックトポリイソシアネートと、bポリイソシアネート反応性基を有するポリマーと、c酸化状態が少なくとも4であるモリブデン及び/又はタングステンの有機化合物及び/又は無機化合物を1つ以上と、d水及び/又は有機溶剤又は混合溶剤と、e所望により更に添加物及び助剤と、を含み、abの量が20~899重量部、cが001~5重量部、dが10~70重量部、ならびにeが0~10重量部であって、成分a~eの合計が100重量部であることを特徴とする、ポリウレタンベースの一成分焼付系。前記モリブデン及び/又はタングステンの化合物が、モリブデン酸アンモニウム、モリブデン酸リチウム、モリブデン酸ナトリウム、モリブデン酸カリウム、モリブデン酸ルビジウム、モリブデン酸セシウム、パラモリブデン酸アンモニウムNH46Mo7O244H2O、モリブデニルビスアセチルアセトネートMoO2C5H7O52、二酸化モリブデンテトラメチルヘプタジオネートMoO2TMHD2、エチレングリコール、プロピレングリコール又は14ブタンジオール等の12、13又は14ジオールから形成されるモリブデンアルコキシド、モリブデン酸、酸化モリブデン、モリブデン酸テトラエチルアンモニウム、タングステン酸ナトリウム、モリブデン酸マグネシウム、モリブデン酸カルシウム、タングステン酸、タングステン酸リチウム、及びリンタングステン酸からなる群より選択される化合物であることを特徴とする上記に記載の焼付系。前記モリブデン及び/又はタングステンの化合物が、モリブデン酸アンモニウム、モリブデン酸リチウム、モリブデン酸ナトリウム、モリブデン酸カリウム、モリブデン酸ルビジウム、モリブデン酸セシウム、パラモリブデン酸アンモニウムNH46Mo7O244H2O、モリブデニルビスアセチルアセトネートMoO2C5H7O52、二酸化モリブデンテトラメチルヘプタジオネートMoO2TMHD2、エチレングリコール、プロピレングリコール又は14ブタンジオール等の12、13又は14ジオールから形成されるモリブデンアルコキシド、モリブデン酸、酸化モリブデン、モリブデン酸テトラエチルアンモニウム及びタングステン酸ナトリウムからなる群より選択される化合物であることを特徴とする上記に記載の焼付系。ブロックトポリイソシアネートaとして脂肪族イソシアネートを使用することを特徴とする上記~のいずれかに記載の焼付系。ブロックトポリイソシアネートaとして芳香族イソシアネートを使用することを特徴とする上記~のいずれかに記載の焼付系。ブロックトポリイソシアネートaとして、ヘキサメチレンジイソシアネート、イソホロンジイソシアネート、44ジイソシアナトジシクロヘキシルメタン、それらの誘導体、及び/又は混合物に基づくポリイソシアネートを使用することを特徴とする上記~のいずれかに記載の焼付系。前記ポリイソシアネートaが親水性化されていることを特徴とする上記~のいずれかに記載の焼付系。モリブデン化合物及び/又はタングステン化合物cとして、モリブデン酸及び/又はタングステン酸の塩又はその縮合物を使用することを特徴とする上記~のいずれかに記載の焼付系。モリブデン化合物及び/又はタングステン化合物cとして、オルト及びメタモリブデン酸及び/又はオルト及びメタタングステン酸のリチウム塩、ナトリウム塩及びカリウムの塩を使用することを特徴とする上記~のいずれかに記載の焼付系。上記~のいずれかに記載の焼付系を調製する方法であって、成分d中に分散又は溶解させる前に成分cを成分a及び/又はb中に導入することを特徴とする方法。上記~のいずれかに記載の焼付系を調製する方法であって、成分d中に成分a及び/又はbを分散又は溶解させる前に成分cを成分d中に導入することを特徴とする方法。上記~のいずれかに記載の水性又は水分散性系を調製する方法であって、分散媒としての水を加える前に成分a、b、d及び/又はeの1つ以上に成分cを加えることを特徴とする方法。塗料、インキ及び接着剤を調製するための上記~のいずれかに記載の焼付系の使用。上記~のいずれかに記載の焼付系から得られる皮膜で被覆された基材。以下の実施例により本発明を説明する。以下の実施例において全てのは重量基準である。実施例1~4以下の組成物のクリアコート材料を、表1に示した成分を強く混合することによって調製した。OH基に対するブロックトイソシアネート基の当量比は11である。これらのコーティング材料に種々のモリブデン化合物を添加した後、ガラスプレートにスプレーし、その後140°Cにて30分間焼付けを行った。比較のために、これらと一緒に、触媒DBTL及び無触媒系を調べた。得られた塗膜の特性を表2に示す。向上した耐溶剤性で証明されるように、本発明の触媒が従来技術のものDBTLに比べて非常に高い反応性を有する事は明白である。実施例5~8以下の組成のクリアコート材料を、表3に示す成分を激しく混合することによって調製した。これらのコーティング材料に種々のモリブデン化合物を加えた後、ガラスプレートにスプレーし、その後140°Cにて30分間焼付けを行った。ここでも、比較のために、DBTLで触媒したワニスと、触媒を使わないワニスも使用した。得られた塗膜の特性を表4に示す。DBTL標準に比べてモリブデン含有触媒を加えると、140°Cで焼付けを行った時により優れた耐溶剤性の達成が可能となることは明白である。実施例11~12で使用する水性自己架橋剤ブロック剤tertブチルベンジルアミン/BEBAの調製例Nメチルピロリドン7784g中にジメチロールプロピオン酸268g04モルを溶かした溶液を、80°Cにてビス44イソシアナトシクロヘキシルメタン[デスモジュールDesmodur登録商標WBayerAG]1048g08モルに加えた。次に、Desmodur登録商標W940g072モル、直鎖ポリカプロラクトンポリエステル1123g0345モル、平均分子量2250の一官能ポリエーテル1125g001モル、トリメチロールプロパン670g01モル、及び14ブタンジオール450g01モルを加え、イソシアネート基含有量が466計算値479に達するまで、反応混合物を80°Cにて7時間攪拌した。次いでこの混合物を70°Cにまで冷却し、この温度でtertブチルベンジルアミン6531g04モルを60分間かけて加えた。次に30分間攪拌を行った。NCO含有量は075計算値083であった。次に、分岐状ポリエステル[デスモフェンDesmophen登録商標670、OH基425wt、BayerAG]2300g0575当量OHを加え、混合物を70°Cにて遊離NCO基がなくなるまでさらに2時間攪拌した。次にNジメチルエタノールアミン1783g020モルを加え、10分間攪拌を続けた。その後、70°Cの脱イオン水8803gを激しく攪拌しながら加えた後、70°Cにて1時間攪拌し、その後拡攪拌しながら室温にまで冷却した。得られた分散液は以下の特性を有していた。このようにして得た分散液を表5の実施例11及び12で使用した。実施例9~10についての調製例は以下に記載する。触媒はそれぞれ、水中に樹脂を分散する前に加えた。クリアコート材料は、Additol登録商標39518、固形分/固形分レベリング剤を添加し、及び脱イオン水で約35sDIN4粘度カップに粘度を調節して、実施例9~12記載の分散液から調製した。これらの材料をガラスプレートにスプレーした。得られた塗膜を様々な方法によりテストし、本発明の触媒を用いないで作製した塗膜と比較した。結果を表5に示す。Additol登録商標XW395は、水希釈性コーティング系用のレベリング湿潤浮遊防止剤である。Additolは、活性物質を58wt含む。製造元:VianovaResinsAG。実施例9~10、13~17実施例9~10、13~17、18~21、22~23比較及び24比較に使用する自己架橋剤の調製Nメチルピロリドン3367gを脂肪族ポリイソシアネート[デスモジュールDesmodur登録商標N3300BayerAG、レーバークーゼン]7898g371当量NCOに加えた。攪拌しながら、ジイソプロピルアミン3749g371当量を温度が70°Cを超えないような速度で60分間かけて加えた。攪拌は70°Cで60分間続けた。その後、IR分光分析法によってはイソシアネート基はもはや検出されなかった。70°Cにて、16ヘキサンジオール、トリメチロールプロパン、ピーナツ油脂肪酸、無水マレイン酸及び無水フタル酸から調製したポリエステルポリオールから作製したものであってOH価が136であるポリエステルポリアクリレート2311g529当量のヒドロキシル基アクリル酸ブチル、メタクリル酸メチル及びメタクリル酸ヒドロキシプロピルの混合物とグラフト反応させたものを加え、この混合物を20分間攪拌した。次に、ジメチルエタノールアミン1155g1296当量を加えた後、10分間攪拌した。この反応混合物各614gを、70°Cにて、表6に記載した量の微粉化モリブデン酸リチウムと混合し、これらの混合物を30分間攪拌した。次に、各ケースにおいて、勢い良く攪拌しながら70°Cの脱イオン水581gを加え、その後、60分間攪拌し、攪拌を続けながら冷却した。得られた分散液は、固形分含有量が45wtであり、以下に記載する他の特性を有していた。実施例18~21実施例13~17に記載した手法を繰り返した。ただし、表7に記載する触媒を使用した。得られた分散液は、以下の特性を有していた。実施例22及び23実施例17及び19に記載した手法を繰り返した。ただし、完成した分散液に触媒を加えた。得られた分散液の特性は以下の通りであった。実施例24比較例実施例13~23の手法を繰り返した。ただし、どのモリブデン化合物も加えなかった。得られた分散液は、以下の特性を有していた。実施例25~36Additol登録商標39518固形分/固形分レベリング剤を加え、脱イオン水で約35秒DIN4粘度カップに粘度を調節した後、実施例13~23に記載の分散液からクリアコート材料を調製した。そして、これらの材料をガラスプレートにスプレーして塗布した。得られた塗膜を様々な方法によりテストし、本発明の触媒を用いないで作製した塗膜と比較した。結果を表9及び10に示す。分散液にモリブデン酸塩触媒を加えることにより、焼付け温度及び/又は耐溶剤性を改善することが可能であることは明白である。この改善は、約20°Cの焼付け温度の低下に相当する。分散液にモリブデン酸塩触媒を加えることにより、焼付け温度及び/又は耐溶剤性を改善させることが可能であることは明白である。これらの分散液を比較的長く貯蔵しても、この効果は得られた。実施例37比較例実施例13~23の手法を繰り返した。ただし、モリブデン化合物の代わりにジブチル錫ジラウラート10gを用いた。得られた分散液は、以下の特性を有していた。実施例39~43ジメチルピラゾール又はブタノンオキシムでブロック化した、分岐状ポリエステル及びヒドロキシ官能性水分散性アクリレートをベースとするPES/PAC系によって水分散性であるブロックトポリイソシアネートの例。使用したブロックトポリイソシアネートは、35ジメチルピラゾールでブロックしたヘキサメチレンジイソシアネート三量体[Desmodur登録商標VPLS2253BayerAG]、及びブタノンオキシムでブロックしたヘキサメチレンジイソシアネート三量体[Desmodur登録商標BL3175BayerAG]である。これらのブロックトポリイソシアネートを、ポリエステル/ポリアクリレート樹脂上記を参照と混合し、次に水中に分散させた。ジメチルエタノールアミンを加え、分散液を10分間攪拌した後、モリブデン酸リチウムを加えた。より良く配合されるように、攪拌を繰り返した。使用した触媒の割合を各ケース毎に記載する。Additol登録商標XW395は、水溶性コーティング系用のレベリング湿潤浮遊防止剤である。Additolは、反応性物質を約58wt含む。製造元:VianovaResinsAG。PU分散液の平均粒径平均数値が示されるは、レーザー相関分光分析法計器MalvernZetasizer1000マルバーン社により決定した。